(57)【要約】【課題】  従来より多くの糊料が増粘安定目的で様々な食品用途に使用されている。糊料は一般的に水に分散・溶解させることにより、その機能を発揮する。しかしながら、一般消費者が糊料を食品等に添加・溶解する際には糊料が粉末の場合ダマになりやすく、ダマになった糊料はその機能を発揮できない状態になりやすい。また、液状に調製された添加液では、糊料の分散割合が少なく１０〜２０％程度の添加が必要であった。本発明は、水を含む目的物に添加し、速やかに粘性又はゲル化を発現する事が可能な糊料組成物を提供する事を目的とする。【解決手段】  グリセリンとプロピレングリコールまたは/及びエタノールを含有させることにより上記課題を解決する。【選択図】  なし【特許請求の範囲】
【請求項１】
次の成分Ａ及びＢを含有することを特徴とする糊料組成物。
成分Ａ：糊料または糊料及び塩類。
成分Ｂ：グリセリンと、プロピレングリコール及び／またはエタノール。
【請求項２】
請求項１記載の糊料が、キサンタンガム、グアーガム、ローカストビーンガム、タラガム、タマリンドガム、カラヤガム、ペクチン、カラギナン、アルギン酸ナトリウム、サイリウムシードガム、ＣＭＣ、ＣＭＣナトリウム、コンニャク粉、澱粉、ゼラチンからなる群より選ばれる少なくとも一種以上であることを特徴とする請求項１記載の糊料組成物。
【請求項３】
請求項１または２記載の糊料組成物を含有する増粘またはゲル化用組成物。
【請求項４】
請求項３記載の増粘またはゲル化用組成物を含有する飲食品。
【発明の詳細な説明】
【技術分野】
【０００１】
本発明は、水を含む目的物に添加して簡便に粘性やゲル化を発現させる糊料組成物に関わり、特に清涼飲料、たれ、ソース、ドレッシング、汁物、ムース、ゼリー等を簡便に増粘させる食品用途や、摂食障害により咀嚼・嚥下困難となった患者の食事等に少量添加して粘性やゲル化を発現させる用途に適した糊料組成物に関する。
【背景技術】
【０００２】
従来より多くの糊料が増粘安定目的で様々な食品用途に使用されている。糊料は一般的に水に分散・溶解させることにより、その機能を発揮する。しかしながら、一般消費者が糊料を食品等に添加・溶解する際には糊料が粉末の場合ダマになりやすく、ダマになった糊料はその機能を発揮できない状態になりやすい。また、液状に調製された添加液では、糊料の分散割合が少なく１０〜２０％程度の添加が必要であった。
【０００３】
糊料を水に分散・溶解する技術として、エタノールに分散し、水等の目的物に分散・溶解する技術が知られている。この方法で、エタノールに糊料を高濃度分散させた場合には、分散状態を保つ為に撹拌が必要となり、撹拌しない状態では糊料は沈殿し、沈殿した糊料の分散性・粘度発現性は著しく低下する。また、粘度をつけたい目的物にも撹拌が必要で、静置した状態で添加した場合には粉末の状態と同様にダマになってしまう。また、工業的にはグリセリンに分散する方法も知られているが、グリセリンに糊料を高濃度分散させた場合には糊料は２０％以下の濃度でしか分散できず、経時的に粘性が発現し流動性はなくなってしまう。
【０００４】
液状に調製された増粘用添加液では、水とエタノール等を分散剤に使用し、高粘性糊料を１０％程度溶解するか、又は低粘性糊料を１０％程度溶解し、その後高粘性糊料を５％程度併用することで粘性発現を抑制し流動性のある液体として調製されている（例えば特許文献１参照。）。その為、増粘させる目的物への添加割合が１０〜２０％程度の添加割合が必要であった。また、目的物に１０〜２０％増粘用添加液を添加した場合、最終食品の味を阻害することとなった。
【特許文献１】特開２０００−４１５９４号公報（第３−４頁）
【発明の開示】
【発明が解決しようとする課題】
【０００５】
従って、粉体の場合のようにダマになることなく、目的物の味を阻害しないよう少量の添加で粘性又はゲル化を発現する組成物が求められている。特に咀嚼・嚥下困難者の介護食や訓練食に粘性や凝固を与える糊料として、そのような特性が強く求められる。本発明は、水を含む目的物に添加し、速やかに粘性又はゲル化を発現する事が可能な糊料組成物を提供する事を目的とする。  
【課題を解決するための手段】
【０００６】
本発明者らは、高粘性糊料の高濃度分散液と水分を含む目的物に添加した際の速やかな粘性又はゲル化の発現について鋭意研究した結果、グリセリン、プロピレングリコール、エタノールの組み合わせによるバランスで解決できることを見出した。
【０００７】
糊料組成物を作るにあたって問題になるのは、水分を含む目的物に添加し速やかに粘性又はゲル化を発現できるように１．高粘性糊料が高濃度で均一に分散していること２．組成物の粘性が一定で流動性をたもっていることがあげられる。さらに３．分散した高粘性糊料が膨潤している状態であることが好ましい。
糊料を高濃度分散させるためには、貧溶媒を用いて分散させる方法が知られている。従来より糊料の製造方法として、水溶液として抽出された糊料をエチルアルコール等を用いて沈殿させる方法が用いられている。貧溶媒を用いれば糊料の粘性発現を抑制することができ、高濃度で分散させることは可能であるが分散した状態は維持できない。糊料を均一に分散し、また水を含む目的物に添加して速やかに粘性又はゲル化を発現させるためには組成物が適度な粘性を有する必要がある。その粘性は低ければ組成物自体が分離し、高ければ水等の目的物に分散できない。
加えて水等の目的物を速やかに粘性発現するためには組成物中の糊料が膨潤していることが望ましい。グリセリンに糊料を分散させ、目的物に溶解し粘性を発現させる方法は工業的に行われている。グリセリンに糊料を分散させる際には糊料２０％程度は分散し膨潤させることができる。しかし、分散後経時的に組成物の粘度は上昇し、最終的には凝固してしまう。水等の目的物に速やかに粘性またはゲル化を発現させるためには、グリセリン中で糊料を膨潤状態とし、組成物の粘度上昇を抑える必要がある。本発明では、溶媒としてグリセリンとプロピレングリコール及び／またはエタノールをバランスよく配合することで上記１〜３を解決した。
【発明を実施するための最良の形態】
【０００８】
本発明には、実質的に水分を含まない成分Ａと成分Ｂが用いられる。
成分Ａ：糊料または糊料及び塩類。
成分Ｂ：グリセリンと、プロピレングリコール及び／またはエタノール。
本発明における糊料は、粉末状に化工された通常食品に使用されている糊料であれば特に限定するものではないがキサンタンガム、グアーガム、ローカストビーンガム、タラガム、タマリンドガム、カラヤガム、ペクチン、カラギナン、アルギン酸ナトリウム、サイリウムシードガム、ＣＭＣ、ＣＭＣナトリウム、コンニャク粉、澱粉、ゼラチンがあげられ、目的物に少量添加し粘性を発現させる点からキサンタン、タラガム、グアーガム、カラギナンが好ましい。特に限定するものではないが、２０℃のイオン交換水に０．５％分散溶解した溶液のＢ形粘度計（東京計器製）で測定した粘度が１００ｍＰａ・ｓ以上のものが目的物への粘度調製の点で好ましい。
本発明における塩類とは、粉末状に加工され一般的に食品に使用されるものであれば特に限定するものではないが、塩化ナトリウム、塩化カリウム、クエン酸一カリウム、クエン酸三カリウム、クエン酸カルシウム、クエン酸三ナトリウム、酢酸ナトリウム、ＤＬ−酒石酸水素カリウム、Ｌ−酒石酸水素カリウム、焼成カルシウム、未焼成カルシウム、水酸化カルシウム、炭酸カリウム、炭酸カルシウム、炭酸水素ナトリウム、乳酸カルシウム、ピロリン酸四カリウム、ピロリン酸四ナトリウム、ピロリン酸二水素二ナトリウム、ポリリン酸カリウム、ポリリン酸ナトリウム、メタリン酸カリウム、メタリン酸ナトリウム、リン酸三カリウム、リン酸三カルシウム、リン酸三ナトリウム、リン酸水素二アンモニウム、リン酸二水素アンモニウム、リン酸水素二カリウム、リン酸二水素カリウム、リン酸一水素カルシウム、リン酸二水素カルシウム、リン酸水素二ナトリウム、硫酸カルシウムがあげられる。糊料と塩類の配合比については特に限定されるものではないが通常１００：０〜１００：５０、好ましくは１００：０〜１００：２０である。
【０００９】
本発明における流動性のある状態とは、保存時に液体状糊料を注入した透明容器を横に倒した際に、液体状糊料がゆっくりと流れることが可能な程度をいう。好ましくは、Ｂ形粘度計（東京計器製）で測定した粘度が３００〜５，０００ｍＰａ・ｓ程度のものをいう。流動性を保つためのグリセリン、プロピレングリコール及び／またはエタノールの割合は特に限定するものではないが、グリセリン１００に対し６０〜１４０の範囲でプロピレングリコール及び／またはエタノールを配合する事が好ましい。
【００１０】
本発明における少量の添加で速やかに粘度を発現できる状態とは、水を含む目的物に対して通常液体状糊料５％以下、好ましくは液体状糊料２％以下の添加量で粘度を発現させる事を可能にしたことをいい、Ｂ形粘度計（東京計器製：回転速度３０ｒｐｍ、３０秒後、Ｎｏ．３ローター）で測定した粘度が１，０００ｍＰａ・ｓ以上発現する状態をいう。
【００１１】
以下、実施例及を示して本発明を具体的に説明するが、本発明は下記実施例に制限されるものではない。
【実施例】
【００１２】
第一に、目的物に加えて簡単に粘性を発現できる方法について述べる。
実施例１
グリセリン３０ｇ、プロピレングリコール３０ｇを混合した分散剤に、キサンタンガム３５ｇと塩化カリウム５ｇを分散し液体状糊料１００ｇを調製した。この液体状糊料の粘度をＢ形粘度計（東京計器製：回転速度３０ｒｐｍ、３０秒後、Ｎｏ．４ローター）で測定したところ２，２４０ｍＰａ・ｓであり、室温にて１ヶ月保存し再度粘度を測定したところ１，９６０ｍＰａ・ｓであった。この液体状糊料６ｇをイオン交換水２９４ｇに投入し、低回転ディスパー（特殊機化工業製）で６００ｒｐｍ、１分間分散し５分間静置後の粘度を測定したところ３，９２０ｍＰａ・ｓであった。また、１ヶ月室温保存した液体状糊料を同様にイオン交換水に分散溶解したところ３，８８０ｍＰａ・ｓであった。
【００１３】
実施例２
実施例１と同様にプロピレングリコールに一部をエタノールで置き換えた試験を実施した。
グリセリン３０ｇ、プロピレングリコール２０ｇ、エタノール１０ｇを混合した分散剤に、キサンタンガム３５ｇと塩化カリウム５ｇを分散し液体状糊料１００ｇを調製した。この液体状糊料の粘度をＢ形粘度計（東京計器製：回転速度３０ｒｐｍ、３０秒後、Ｎｏ．４ローター）で測定したところ１，６８０ｍＰａ・ｓであり、室温にて１ヶ月保存し再度粘度を測定したところ１，５４０ｍＰａ・ｓであった。この液体状糊料６ｇをイオン交換水２９４ｇに投入し、低回転ディスパー（特殊機化工業製）で６００ｒｐｍ、１分間分散し５分間静置後の粘度を測定したところ３，４４０ｍＰａ・ｓであった。また、１ヶ月室温保存した液体状糊料を同様にイオン交換水に分散溶解したところ３，２６０ｍＰａ・ｓであった。
【００１４】
実施例３
実施例１のキサンタンガムをグアーガムに置換え同様の試験を実施した。
グリセリン３０ｇ、プロピレングリコール３０ｇを混合した分散剤に、グアーガム４０ｇを分散し液体状糊料１００ｇを調製した。この液体状糊料の粘度をＢ形粘度計（東京計器製：回転速度３０ｒｐｍ、３０秒後、Ｎｏ．４ローター）で測定したところ２，３８０ｍＰａ・ｓであり、室温にて１ヶ月保存し再度粘度を測定したところ２，３２０ｍＰａ・ｓであった。この液体状糊料６ｇをイオン交換水２９４ｇに投入し、低回転ディスパー（特殊機化工業製）で６００ｒｐｍ、１分間分散し５分後の粘度を測定したところ２，１００ｍＰａ・ｓであった。また、１ヶ月室温保存した液体状糊料を同様にイオン交換水に分散溶解したところ２，０５０ｍＰａ・ｓであった。
【００１５】
比較例１
比較例としてグリセリン、プロピレングリコール、エタノールを各々単独で分散剤とした試験例を示した。
グリセリン６０ｇを溶媒としキサンタンガム３５ｇ、塩化カリウム５ｇを分散し液体状糊料１００ｇを調製した。この液体状糊料の粘度をＢ形粘度計（東京計器製：回転速度３０ｒｐｍ、３０秒後、Ｎｏ．４ローター）で測定したところ２０，０００ｍＰａ・ｓ以上となり測定限界を超える高い粘度となった。また、１ヶ月室温保存した液体状糊料は固化し流動性はなかった。
【００１６】
比較例２
プロピレングリコール６０ｇを溶媒としキサンタンガム３５ｇ、塩化カリウム５ｇを分散し液体状糊料１００ｇを調製した。この液体状糊料の粘度をＢ形粘度計（東京計器製：回転速度３０ｒｐｍ、３０秒後、Ｎｏ．４ローター）で測定したところ２６０ｍＰａ・ｓであった。１ヶ月室温保存した液体状糊料はキサンタンガムと塩化カリウムの沈殿が生じプロピレングリコールとの分離が発生し、同様にイオン交換水に分散溶解したところ８２０ｍＰａ・ｓであり、分散性も悪くダマが出現した。
【００１７】
比較例３
エタノール６０ｇを溶媒としキサンタンガム３５ｇ、塩化カリウム５ｇを分散し液体状糊料１００ｇを調製した。この液体状糊料の粘度をＢ形粘度計（東京計器製：回転速度３０ｒｐｍ、３０秒後、Ｎｏ．４ローター）で測定したところ２２０ｍＰａ・ｓであった。１ヶ月室温保存した液体状糊料はキサンタンガムと塩化カリウムの沈殿が生じエタノールとの分離が発生し、同様にイオン交換水に分散溶解したところ６９０ｍＰａ・ｓであり、分散性も悪くダマが出現した。
【００１８】
実施例１〜３、比較例１〜３の結果からグリセリンを単独で分散剤とした系では経時的に粘性が発現し１ヶ月後には固化していた。プロピレングリコールまたはエタノール単独では液状糊料に分離が発生し、イオン交換水への分散性も悪くなった。実施例ではグリセリン、プロピレングリコール、エタノールをバランスよく配合することにより液体状態を維持でき、イオン交換水への分散性も良好で、目的物に加えてすぐに粘性を発現できる状態にあることがわかった。
【００１９】
第２に目的物に加えて簡単にゲル化を発現する方法について述べる
実施例４
グリセリン３０ｇ、プロピレングリコール３０ｇを混合した分散剤に、キサンタンガム２０ｇとタラガム２０ｇを分散し液体状糊料１００ｇを調製した。この液体状糊料の粘度をＢ形粘度計（東京計器製：回転速度３０ｒｐｍ、３０秒後、Ｎｏ．４ローター）で測定したところ１，６２０ｍＰａ・ｓであり、室温にて１ヶ月保存し再度粘度を測定したところ１，５４０ｍＰａ・ｓであった。この液体状糊料２ｇをイオン交換水９８ｇに投入し、撹拌・溶解した後１０℃に冷却したところゲルを形成した。
【００２０】
飲食品への実施例
実施例５
実施例１で調製した液体状糊料を用い、表１に示した配合でフレンチドレッシングを調製した。各種の原料を簡単に混ぜ合わせることで粘性が発現し、簡単に粘性を発現させることが可能であった。
【００２１】
【表１】
2005333885.tif 000002
【産業上の利用可能性】
【００２２】
以上述べたようにこの発明による糊料高含有製剤は、高粘性糊料を高濃度で液状に分散でき、目的物に少量の添加で粘度を発現させ、また溶解時にダマを生じさせないことを可能にした発明品である。